(57)【要約】【課題】  優れた耐熱性、低トルク性及び樹脂の耐摩耗性を有する樹脂用ウレアグリース組成物を提供する。【解決手段】４０℃の動粘度が１〜２０００ｍｍ２／ｓのポリアルファオレフィン及びシリコーン油から選ばれる少なくとも１種の基油と、特定のウレア系増ちょう剤を１〜２０質量％、融点３０〜１２０℃の脂肪酸アマイド、油脂系ワックス及びポリオレフィンワックスから選ばれる少なくとも１種の潤滑剤を１〜２０質量％含有することを特徴とする樹脂摺動部で使用される樹脂用ウレアグリース組成物。【選択図】なし【特許請求の範囲】
【請求項１】
４０℃の動粘度が１〜２０００ｍｍ２／ｓのポリアルファオレフィン及びシリコーン油から選ばれる少なくとも１種の基油と、一般式（１）で表されるウレア系増ちょう剤を１〜２０質量％、及び、融点が３０〜１２０℃の脂肪酸アマイド、油脂系ワックス及びポリオレフィンワックスから選ばれる少なくとも１種の潤滑剤を１〜２０質量％含有することを特徴とする樹脂摺動部で使用される樹脂用ウレアグリース組成物。
【化１】
2008115304.tif 000006
（式中、ｙは０〜３の整数であり、Ｒ１及びＲ４は炭素数１〜３０の一価の炭化水素基であり、Ｒ２及びＲ３は炭素数１〜３０の二価の炭化水素基である。）
【請求項２】
さらに、雲母、ＭＣＡ（Ｍｅｌａｍｉｎｅ  Ｃｙａｎｕｒｉｃ  Ａｃｉｄ）及び黒鉛から選ばれる層状構造を持つ化合物粉末の少なくとも１種を２〜４０質量％含有する請求項１に記載の樹脂用ウレアグリース組成物。
【請求項３】
上記潤滑剤が、飽和脂肪酸アマイド又は油脂系ワックスである請求項１又は２に記載の樹脂用ウレアグリース組成物。
【請求項４】
上記基油が、シリコーン油である請求項１〜３のいずれかに記載の樹脂用ウレアグリース組成物。
【請求項５】
樹脂摺動部が、ポリテトラフルオロエチレン樹脂又は高密度ポリエチレン樹脂を使用している摺動部である請求項１〜４のいずれかに記載の樹脂用ウレアグリース組成物。
【発明の詳細な説明】
【技術分野】
【０００１】
本発明は、樹脂摺動部の潤滑箇所へ適用でき、高温下での低トルク性と耐熱性に優れ、かつ樹脂の耐摩耗性に優れる樹脂用ウレアグリース組成物に関する。
【背景技術】
【０００２】
樹脂を使用した軸受やギヤ等の樹脂摺動部に適用するグリース組成物には、潤滑膜を形成するＺｎＤＴＰ硫黄系及びリン系等の極圧添加剤を配合しても、金属表面と反応する等して潤滑効果が期待できないため、通常、固体潤滑剤を配合している。このような樹脂用グリース組成物に使用される固体潤滑剤としてはポリテトラフルオロエチレン（以下、ＰＴＦＥという）粉末が最も多く用いられているが、その他の固体潤滑剤配合による潤滑性の向上についても試みられている（特許文献１、特許文献２、特許文献３、特許文献４参照。）。
【０００３】
一方、快適性及び省燃費の観点から、機器は低温から高温までスムーズに作動行うため、摺動部においては抵抗の低減、すなわち低トルク性が望まれている。  
樹脂用グリースに使用される増ちょう剤としては、通常は、リチウム石けん等の金属石けん系を使用しているが、高温使用する場合には、ウレア系を使用することが多い。しかし、このウレア系増ちょう剤は、高温下で硬くなる性質があるために、抵抗が大きくなり、トルクが増大する傾向にある。
【０００４】
また、樹脂はその種類により摺動特性が異なるが、ＰＴＦＥ樹脂や高密度ポリエチレン樹脂（以下、高密度ＰＥ樹脂という。）は、特に低摩擦性に優れているため、低摩擦を目的とする摺動部に使用されている。そして、これらの樹脂は、摩擦時に分子配向をとった後、表面層が小片として剥離（摩耗）することにより低摩擦性を示す機構になっている。しかしながら、この剥離した摩耗粉が増えすぎると、グリースを硬化させ、本来の性能を充分に発揮できなくなる可能性がある。したがって、このような樹脂を使用する箇所では、樹脂の摩耗を抑制することが重要であり、樹脂の摩耗抑制効果に優れた樹脂用グリース組成物が要望されている。
【０００５】
【特許文献１】特開平４−９１１９５号公報
【特許文献２】特開平９−１９４８６７号公報
【特許文献３】特開２００３−３１８５号公報
【特許文献４】特開２００５−２４７９７１号公報
【発明の開示】
【発明が解決しようとする課題】
【０００６】
本発明は、樹脂摺動部に適用する際に低トルク性、耐熱性及び耐摩耗性に優れた樹脂用ウレアグリース組成物を提供することを目的とするものである。
【課題を解決するための手段】
【０００７】
本発明者らは、上記課題を達成するために、鋭意検討を重ねた結果、４０℃の動粘度が１〜２０００ｍｍ２／ｓのポリアルファオレフィン（以下、ＰＡＯという。）及びシリコーン油から選ばれる少なくとも１種の基油と、ウレア系増ちょう剤を１〜２０質量％、及び、融点３０〜１２０℃の脂肪酸アマイド、油脂系ワックス、ポリオレフィンワックスから選ばれる少なくとも１種の潤滑剤を１〜２０質量％含有することことにより、ウレア系グリースの高温下での低トルク性を改善し、かつ、樹脂の耐摩耗性が向上することを見出した。
【０００８】
また、上記潤滑剤として、飽和脂肪酸アマイド又は油脂系ワックスを用い、基油としてシリコーン油を用いることにより、樹脂の耐摩耗性及び耐熱性がより一層向上することを見出した。また、上記組成物に、雲母、ＭＣＡ（Ｍｅｌａｍｉｎｅ  Ｃｙａｎｕｒｉｃ  Ａｃｉｄ）及び黒鉛から選ばれる層状構造を持つ化合物粉末の少なくとも１種を２〜４０質量％含有し、上記ワックス系潤滑剤として、飽和脂肪酸アマイド又は油脂系ワックスを用い、基油としてシリコーン油を用いることにより、樹脂の耐摩耗性及び耐熱性がより一層向上することを見出した。
【０００９】
すなわち、本発明は、４０℃の動粘度が１〜２０００ｍｍ２／ｓのＰＡＯ及びシリコーン油から選ばれる少なくとも１種の基油と、一般式（１）で表されるウレア系増ちょう剤を１〜２０質量％、及び、融点が３０〜１２０℃の脂肪酸アマイド、油脂系ワックス及びポリオレフィンワックスから選ばれる少なくとも１種の潤滑剤を１〜２０質量％含有することを特徴とする樹脂摺動部で使用される樹脂用ウレアグリース組成物を提供するものである。  
【００１０】
【化２】
2008115304.tif 000002
（式中、ｙは０〜３の整数であり、Ｒ１及びＲ４は炭素数１〜３０の一価の炭化水素基であり、Ｒ２及びＲ３は炭素数１〜３０の二価の炭化水素基である。）
また、本発明は、上記樹脂用ウレアグリース組成物において、さらに、黒鉛、雲母及びＭＣＡ（Ｍｅｌａｍｉｎｅ  Ｃｙａｎｕｒｉｃ  Ａｃｉｄ）から選ばれる層状構造を持つ化合物粉末の少なくとも１種を２〜４０質量％含有する樹脂用ウレアグリース組成物を提供するものである。
【００１１】
また、本発明は、上記樹脂用ウレアグリース組成物において、上記潤滑剤が、飽和脂肪酸アマイド又は油脂系ワックスである樹脂用ウレアグリース組成物を提供するものである。
また、本発明は、上記樹脂用ウレアグリース組成物において、基油がシリコーン油である樹脂用ウレアグリース組成物を提供するものである。
また、本発明は、上記樹脂用ウレアグリース組成物において、樹脂摺動部が、ポリテトラフルオロエチレン樹脂又は高密度ポリエチレン樹脂を使用している摺動部である樹脂用ウレアグリース組成物を提供するものである。
【発明の効果】
【００１２】
本発明の樹脂用ウレアグリース組成物は、樹脂摺動部に適用する際に低トルク性、耐熱性及び耐摩耗性に優れている。従って、本発明の樹脂用ウレアグリース組成物は、実用上極めて有用である。
【発明を実施するための最良の形態】
【００１３】
本発明に使用する基油は、ＰＡＯ及びシリコーン油から選ばれる少なくとも１種である。
基油としてのＰＡＯは、通常α−オレフィンの低重合体であり、α−オレフィンの１０量体以下が好ましい。α−オレフィンとしては、炭素数が６〜１８のα−オレフィンが好ましい。特に好ましいＰＡＯは、炭素数１０のα−デセン、あるいは炭素数１２のα―ドデセンの３量体、４量体を中心に、それらの２量体や５量体以上のものを含有するものである。ＰＡＯの好適な製造例としては、炭素数が６〜１８のαオレフィンを、低重合させ、水素添加処理する方法が挙げられる。
シリコーン油は、平均分子量３０００〜１５０００のジメチルシリコーンあるいはフェニルメチルシリコーンを使用することが好ましい。
【００１４】
本発明で使用する基油は４０℃における動粘度の値が、１〜２０００ｍｍ２／ｓが好ましく、より好ましくは５〜１５００ｍｍ２／ｓ、特に好ましくは１０〜１５００ｍｍ２／ｓである。動粘度が、あまり小さすぎると耐摩耗性が低くなる傾向にある。動粘度が大きすぎると流動性が悪くなり、グリース本来の性能が出にくくなる傾向にある。
【００１５】
なお、本発明では、ＰＡＯ及びシリコーン油から選ばれる少なくとも１種が必須成分であるが、性能を損なわない範囲で他の基油も適宜配合することができる。
具体例としては、通常グリースに使用される鉱油系潤滑油基油、合成系潤滑油基油又はこれらの混合系のもの、合成系基油としては、ジエステル類、ポリオールエステル類、ポリグリコール類、フェニルエーテル類等が挙げられる。
【００１６】
本発明においては、ＰＡＯ又はシリコーン油を使用することが好ましいが、耐熱性の観点から、シリコーン油を使用することが特に好ましい。
また、基油の含有量は、要求特性に応じて適宜選定することができるが、グリース全体量に対して通常５５〜９８質量％の範囲であり、好ましくは５９〜９５質量％の範囲である。
【００１７】
本発明の樹脂用ウレアグリース組成物は、融点が３０〜１２０℃である脂肪酸アマイド、油脂系ワックス及びポリオレフィンワックスから選ばれる少なくとも１種の潤滑剤を含有する。ウレアグリースにこれらの潤滑剤を配合することで、高温下で生じるウレアグリースの硬化を抑制し、高温下での低トルク性を得られるとともに、良好な耐摩耗性をも得ることができる。
脂肪酸アマイドとして、炭素数１４〜２４の不飽和脂肪酸、飽和脂肪酸が挙げられるが耐熱性の観点から飽和脂肪酸アマイドのほうが好ましい。脂肪酸アマイドの具体例としては、パルミチン酸アマイド、ステアリン酸アマイド、エルカ酸アマイド等が挙げられる。
【００１８】
油脂系ワックスとしては、炭素数１４〜２４の脂肪酸を有するモノグリセライド、ジグリセライド、トリグリセライドが挙げられる。具体例としては、ステアリン酸モノグリセライド、ステアリン酸ジグリセライド、ステアリン酸トリグリセライド、硬化ひまし油等が挙げられる。
ポリオレフィンワックスの具体例としては、ポリエチレンワックス、ポリプロピレンワックス、エチレンとプロピレンの共重合ワックス等が挙げられる。
【００１９】
なお、これらの脂肪酸アマイド、油脂系ワックス及びポリオレフィンワックスの融点は３０〜１２０℃であり、好ましくは４０〜１２０℃であり、特に好ましくは５０〜１１０℃である。融点が高いと、高温下でのウレアグリースの硬化を十分に抑制することができず、高温下で十分な低トルク性を得にくくなる。また、融点が低すぎても、所定のちょう度を得られない傾向にある。  
また、これらの潤滑剤の好ましい含有量は１〜２０質量％であり、より好ましくは３〜１８質量％、特に好ましくは４〜１５質量％である。
潤滑剤の含有量が少なすぎると、樹脂の耐摩耗性が低下する傾向にある。多すぎても、効果が飽和してしまう傾向にある。
また、本発明においては、潤滑剤として、脂肪酸アマイド及びワックス類使用するが、その中でも、樹脂の耐摩耗性の観点から脂肪酸アマイド、油脂系ワックスが好ましい。
【００２０】
本発明においては、さらに、雲母、ＭＣＡ及び黒鉛から選ばれる層状構造を持つ化合物粉末から選ばれる少なくとも１種を配合することにより、より一層、耐摩耗性を向上させることができる。
雲母としては、下記一般式（２）で表されるものを使用することができる。
Ａｌ・Ｂｍ・Ｃ４・Ｏ１０・Ｄ２        （２）
（式中、Ａはナトリウム原子、カリウム原子、カルシウム原子、バリウム原子、ルビジウム原子及びストロンチウム原子から選ばれる１種以上、Ｂはマグネシウム原子、鉄原子、ニッケル原子、マンガン原子、アルミニウム原子及びリチウム原子から選ばれる１種以上、Ｃはケイ素原子、ゲルマニウム原子、アルミニウム原子、鉄原子及びホウ素原子から選ばれる１種以上、Ｄは水酸基又はフッ素原子であり、ｌは０．５〜１、ｍは２〜３である。）
【００２１】
雲母の具体例としては、白雲母ＫＡｌ２（ＡｌＳｉ３Ｏ10）（ＯＨ）２、ソーダ雲母ＮａＡｌ２（ＡｌＳｉ３Ｏ１０）（ＯＨ）２、金雲母ＮａＭｇ３（ＡｌＳｉ３Ｏ１０）（ＯＨ）２、鱗雲母ＫＬｉＡｌ（Ｓｉ４Ｏ１０）（ＯＨ）２等の天然雲母と、（ＯＨ）をＦで置き換えたフッ素金雲母ＫＭｇ3（ＡｌＳｉ３Ｏ１０）Ｆ２  、フッ素四ケイ素雲母ＫＭｇ２．５（Ｓｉ４Ｏ１０）Ｆ２、テニオライトＫＭｇ２Ｌｉ（Ｓｉ４Ｏ１０）Ｆ２等のフッ素雲母が挙げられる。
【００２２】
上記ＭＣＡは、メラミンとシアヌル酸の付加物から成る白色微粉末である。ＭＣＡ中のメラミンとシアヌル酸の割合は、０．７：１．３〜１．３：０．７（モル比）が好ましい。
上記グラファイト（黒鉛）は、大別して、人造黒鉛と天然黒鉛とに分けられる。人造黒鉛は、ピッチ・コークスをタール、ピッチ等により固めて１２００℃位で焼成後、黒鉛炉で高温で処理することにより炭素の結晶が成長して造られたものである。また、天然黒鉛は天然の地熱と地下の高圧下で長い年月を経て黒鉛化したものである。本発明において用いる黒鉛としては、天然黒鉛が好ましい。また、天然黒鉛においては、その材質の違いにより鱗片状黒鉛、鱗状黒鉛、土状黒鉛が挙げられるが、特に麟片状黒鉛又は鱗状黒鉛が好ましい。
【００２３】
上記の雲母、ＭＣＡ、黒鉛の平均粒径は、０．１〜２５μｍが好ましく、２．１〜２０μｍがより好ましく、２．２〜１５μｍが特に好ましい。
特に、雲母の平均粒径は、０．８〜２５μｍが好ましく、２．１〜２０μｍが特に好ましい。また、ＭＣＡの平均粒径は、０．１〜３μｍが好ましく、０．５〜３μｍが特に好ましい。また、黒鉛の平均粒径は、１〜１５μｍが好ましく、２．１〜１０μｍが特に好ましい。特に、麟片状黒鉛及び鱗状黒鉛の平均粒径は、２．１〜１０μｍが好ましく、２．１〜８μｍが特に好ましい。
【００２４】
上記の雲母、ＭＣＡ、黒鉛の含有量は、これらの合計量で、その下限値は２質量％以上であるが、好ましくは３質量％以上であり、より好ましくは５質量％以上であり、さらに好ましくは７質量％以上であり、特に好ましくは８質量％以上である。層状構造を持つ化合物粉末の含有量の上限値は、４０質量％以下であるが、好ましくは２５質量％以下であり、特に好ましくは２０質量％以下である。上記含有量にすることで、より一層、耐摩耗性を向上させることができる。なお、上記含有量の上限値を超える量を配合しても、効果は飽和してしまう傾向にある。
【００２５】
本発明の樹脂用ウレアグリース組成物において使用される増ちょう剤は、ウレアである。
ウレアとしては下記一般式（１）のものが挙げられる。
【００２６】
【化３】
2008115304.tif 000003
【００２７】
（式中、ｙは０〜３の整数であり、Ｒ１及びＲ４は炭素数１〜３０の一価の炭化水素基であり、Ｒ２及びＲ３は炭素数１〜３０の二価の炭化水素基である。）
一般式（１）において、ｙは０〜３の整数であり、好ましくは０又は１、より好ましくは０である。Ｒ１、Ｒ４は、炭素数１〜３０の一価の炭化水素基であり、炭化水素基としては、脂肪族炭化水素基、脂環式炭化水素基、芳香族炭化水素基又はそれらの組み合わせであり、炭化水素基の炭素数は１〜３０であり、好ましくは３〜２２、より好ましくは６〜１８である。Ｒ２及びＲ３は炭素数１〜３０の二価の炭化水素基であり、炭化水素基としては、脂肪族炭化水素基、脂環式炭化水素基、芳香族炭化水素基又はそれらの組み合わせが挙げられる。炭化水素基の炭素数は１〜３０であり、好ましくは３〜２２、より好ましくは６〜１８である。
一般式（１）のポリウレアは、通常はジアミンとジイソシアネートの反応により得られる。
【００２８】
ここで、Ｒ１、Ｒ４が脂肪族炭化水素基であるものを脂肪族ポリウレア化合物といい、Ｒ１、Ｒ４が脂環式炭化水素基であるものを脂環式ポリウレア化合物といい、Ｒ１、Ｒ４が芳香族炭化水素基であるものを芳香族ポリウレア化合物という。
上記増ちょう剤は１種単独で、又は２種以上を組み合わせて使用することができる。
本発明の樹脂用ウレアグリース組成物において使用される増ちょう剤は、本発明にちょう度を付与させるもので、好ましい含有量は１〜２０質量％、より好ましくは２〜２０質量％である。含有量が少なすぎると、グリース状にならずに所定のちょう度が得られない傾向にある。また、多すぎると、低トルク性が低下する傾向にある。
【００２９】
また、本発明の樹脂用ウレアグリース組成物は、上記各成分の基油と増ちょう剤を配合するものであるが、必要に応じて、各種添加剤を適宜配合することができる。
添加剤としては、例えば、アルカリ土類金属スルホネート、アルカリ土類金属フェネート、アルカリ土類金属サリシレートなどの金属系清浄剤；アルケニルこはく酸イミド、アルケニルこはく酸イミド硼素化変性物、ベンジルアミン、アルキルポリアミンなどの分散剤、亜鉛系、硫黄系、リン系、アミン系、エステル系などの各種摩耗防止剤；ポリメタクリレート系、エチレンプロピレン共重合体、スチレン−イソプレン共重合体、スチレン−イソプレン共重合体の水素化物あるいはポリイソブチレン等の各種粘度指数向上剤；２，６−ジ−ｔｅｒｔ−ブチル−ｐ−クレゾールなどのアルキルフェノール類、４，４’−メチレンビス−（２，６−ジ−ｔ−ブチルフェノール）などのビスフェノール類、ｎ−オクタデシル−３−（４’−ヒドロキシ−３’，５’−ジ−ｔｅｒｔ−ブチルフェノール）プロピオネートなどのフェノール系化合物、ナフチルアミン類やジアルキルジフェニルアミン類などの芳香族アミン化合物などの各種酸化防止剤；硫化オレフィン、硫化油脂、メチルトリクロロステアレート、塩素化ナフタレン、ヨウ素化ベンジル、フルオロアルキルポリシロキサン、ナフテン酸鉛などの極圧剤、ステアリン酸などのカルボン酸、ジカルボン酸、金属石鹸、カルボン酸アミン塩、重質スルホン酸の金属塩、多価アルコールのカルボン酸部分エステルなどの各種錆止め剤；ベンゾトリアゾール、ベンゾイミダゾールなどの各種腐食防止剤などが挙げられる。
【００３０】
添加剤は、１種単独又は２種以上を組み合わせて用いることができる。
【実施例】
【００３１】
次に、本発明を実施例により具体的に説明する。なお、本発明は、これらの実施例により何ら限定されるものではない。
【００３２】
（実施例１〜７及び比較例１〜５）
実施例及び比較例では、以下に示す＊１〜＊１８成分を表１〜２に示した配合量（質量）の割合で含有させたグリース組成物を調製した。＊１〜＊１８のうちの増ちょう剤は、その増ちょう剤の原料を基油に混合して、基油中でその原料を反応させて増ちょう剤にして、結果として＊１〜＊１８の各成分を含有するグリース組成物を調製した。なお、グリース組成物は、＊１〜＊１８の各成分を適宜混合し、ミル処理を行ってグリース中に増ちょう剤を均一に分散させ、調製した。
得られたグリース組成物は、それぞれ樹脂の耐摩耗性評価を行った。
【００３３】
＊１：脂肪族ジウレア（耐熱容器に表中の各基油とジフェニルメタン−４，４−ジイソシアネートを投入し、加熱し、次に、オクチルアミンを約６０℃付近で添加し、約４０分間反応させ、その後、撹拌しながら１７０℃に加熱し、基油で冷却を行い、ミル処理を行うことによりジウレアの結晶を最適なものとし、基油中に混合分散させたグリースを調製した。）
（一般式（１）中、ｙは０であり、Ｒ１及びＲ４は炭素数８の一価の脂肪族炭化水素基であり、Ｒ２は炭素数１３の二価の芳香族炭化水素基である。）
【００３４】
＊２：脂環式ジウレア（耐熱容器に表中の各基油とジフェニルメタン−４，４−ジイソシアネートを投入し、加熱し、次に、シクロヘキシルアミンを約６０℃付近で添加し、約４０分間反応させ、その後、撹拌しながら１１０℃に加熱し、基油で冷却を行い、ミル処理を行うことによりジウレアの結晶を最適なものとし、基油中に混合分散させたグリースを調製した。）
（一般式（１）中、ｙは０であり、Ｒ１及びＲ４は炭素数６の一価の脂環式炭化水素基であり、Ｒ２は炭素数１３の二価の芳香族炭化水素基である。）
【００３５】
＊３：リチウム−１２−ヒドロキシステアレート（耐熱容器に表中の各基油とリチウム−１２−ヒドロキシステアレート（堺化学製；商品名；Ｓ７０００Ｈ）を投入して加熱し、約２００℃付近で溶解させ、基油で冷却を行い、ミル処理を行うことによりリチウム−１２−ヒドロキシステアレートの結晶を最適なものとし、基油中に混合分散させたグリースを調製した。）
【００３６】
＊４：リチウム−ステアレート（耐熱容器に表中の各基油とリチウムーステアレート（堺化学製；商品名；Ｓ７０００）を投入して加熱し、約２００℃付近で溶解させ、基油で冷却を行い、ミル処理を行うことによりリチウム−ステアレートの結晶を最適なものとし、基油中に混合分散させたグリースを調製した。
【００３７】
＊５：鉱油系潤滑油基油（４０℃動粘度：１００ｍｍ２／ｓの水素化精製鉱油系潤滑油基油）
＊６：ＰＡＯ（４０℃の動粘度：６０ｍｍ２／ｓのポリアルファオレフィン）
＊７：シリコーン油（４０℃動粘度：３８０ｍｍ２／ｓのジメチルシリコーン）
＊８：ステアリン酸アマイド（融点１０２℃）
＊９：エチレンビスステアリン酸アマイド（融点１４５℃）
＊１０：ポリエチレンワックスＡ（融点９８℃）
＊１１：ポリエチレンワックスＢ（融点１３６℃）
＊１２：硬化ひまし油（融点８５℃）
【００３８】
＊１３：ステアリン酸モノグリセライド（融点６８℃）
＊１４：平均粒径５μｍの鱗状黒鉛
＊１５：ＭＣＡ（三菱化学社製：ＭＣＡ）、平均粒径１μｍ
＊１６：雲母（コープケミカル社製：ミクロマイカＳＩＭＫ＜フッ素雲母＞）、平均粒径２．５μｍ
＊１７：ＰＴＦＥ（ダイキン社製：ルブロン）
＊１８：酸化防止剤（ジフェニルアミン）
【００３９】
（測定方法）
（１）温度−ちょう度特性
常温（２５℃）のちょう度においてはＪＩＳ  Ｋ２２２０に準拠し、不混和ちょう度を測定した。
また高温ちょう度（１２０℃）においてはＩＳＯ１３７３７に規定される試験方法で１２０℃におけるちょう度を測定した。
評価は、常温ちょう度と高温ちょう度の差（高温ちょう度−常温ちょう度）で行った。高温ちょう度−常温ちょう度の値がマイナスになると、高温下で硬くなる傾向を示すことになる。すなわち、高温下での低トルク性が劣ることを示す。
【００４０】
（２）樹脂の耐摩耗性試験
ファレックス型摩擦試験機を用いて行った。試験は、鋼製のピンとＰＴＦＥ樹脂製ブロックを用いて摺動部にグリースを０．５ｇ塗布し、ピン回転数５００ｒｐｍ、温度は成りゆきの下で、締め付け荷重５０Ｎで５分間ならし運転を行い、次いで１００Ｎで５５分間本運転を行った。評価は、試験前後のブロックの重量減（摩耗量）を測定した。この摩耗量が少ないものほど、耐摩耗性が良好であることを示す。
【００４１】
（３）耐熱性
薄膜加熱試験により行った。本試験は、鋼板にグリースを２ｍｍの厚さに均一に塗り、１５０℃の恒温槽で９６時間放置した。評価は、試験前後の全酸価を測定し、全酸価の増加度合いにより、以下の基準で行った。
◎：全酸価増加が１．０ｍｇＫＯＨ／ｇ未満である。
○：全酸価増加が１．０ｍｇＫＯＨ／ｇ以上、４．０ｍｇＫＯＨ／ｇ未満である。
△：全酸価増加が４．０ｍｇＫＯＨ／ｇ以上、６．０ｍｇＫＯＨ／ｇ未満である。
×：全酸価増加が６．０ｍｇＫＯＨ／ｇ以上である。
【００４２】
【表１】
2008115304.tif 000004
【００４３】
【表２】
2008115304.tif 000005
【産業上の利用可能性】
【００４４】
本発明の樹脂用ウレアグリース組成物は、種々の樹脂摺動部に適用できるが、自動車、家電製品、ＯＡ機器等における樹脂摺動部の潤滑箇所に好適に適用できる。